FR 3048427 A1 20170908 FR 1651842 A 20160304 1 L'invention concerne une composition de plâtre notamment destinée à être utilisée comme enduit à appliquer sur un support tel que le mur d'une maison, pour en réparer certains défauts, pour le lisser par exemple avant de le recouvrir, pour le décorer, pour le protéger ou pour l'isoler d'un traitement ultérieur. Afin de corriger les imperfections d'une paroi, et selon son état plus ou moins dégradé, on a généralement recours à un enduit de rebouchage pour colmater des trous, des fissures, des aspérités visibles et/ou à un enduit de lissage pour préparer ou compléter la préparation d'un mur avant de le revêtir, ou à titre de finition décorative. Ces enduits se présentent généralement sous la forme d'une poudre en sachet, qui doit être préalablement mélangée à de l'eau ou en pâte prête à l'emploi, en pot ou en tube. Ils comprennent du carbonate de calcium, de l'argile, de la silice et des additifs comme des huiles minérales. L'enduit de rebouchage s'applique avec un couteau sur lequel on recueille l'enduit dont on remplit ensuite le trou à combler. Le temps de séchage est de l'ordre de quelques heures, et toujours d'au moins 3 heures pour les enduits à séchage rapide. L'enduit de lissage s'étale à la spatule et nécessite un temps de séchage d'au moins deux heures avant d'être recouvert. Même si elle ne requiert pas une grande habileté, l'utilisation de ces matériaux peut encore rebuter certaines personnes. Par ailleurs, les temps de séchage de ces enduits restent encore trop longs pour permettre d'achever la réparation ou la rénovation du support sur une période suffisamment courte, par exemple une demi-journée, ce qui n'encourage pas de potentiels utilisateurs. En effet, le traitement avec l'enduit est souvent suivi d'opérations telles que l'application d'un revêtement ou le perçage de trous aux fins de décoration, qui doivent être reportées ultérieurement pour ne pas compromettre le résultat du traitement. La présente invention apporte une solution aux inconvénients des enduits existants, avec une composition de plâtre prête à l'emploi, qui peut être appliquée simplement, sans nécessiter donc de préparation préalable, ni d'outils. Elle est aussi performante que les enduits qu'elle remplace, en ce qu'elle adhère parfaitement au support, et s'adresse ainsi à toutes personnes du métier ou non, et en particulier à celles qui, ponctuellement, ont choisi ou sont dans l'obligation d'effectuer une réparation ou une rénovation, ayant peu l'habitude de bricoler ou ne disposant pas de matériel. Pour résoudre les problèmes des enduits de l'art antérieur, les auteurs de l'invention ont mis au point une composition de plâtre permettant une application à la demande, ne requérant aucun outil, assurant le comblement efficace et aisé d'un trou 3048427 2 ou d'une fissure et une application uniforme sur un support à lisser. Une telle composition comprend au moins du carbonate de calcium, une résine, un épaississant, un solvant et un gaz propulseur. L'invention est ci-après décrite plus en détails avec une présentation de 5 ses caractéristiques qui peuvent être considérées seules ou en combinaison l'une ou les unes avec les autres. Les ingrédients constitutifs d'une composition de l'invention ainsi que leurs proportions sont ci-après exposés. Sauf indications contraires, ces dernières sont exprimées en pourcentage en masse dudit ingrédient par rapport à la masse de la 10 composition finale. Une composition comprend une proportion de carbonate de calcium qui peut atteindre 60% (m/m), il est préférable qu'elle n'excède pas cette valeur, car au-delà l'enduit s'effritera trop. La proportion de carbonate de calcium est de préférence d'au moins 20% (m/m), car en deçà le remplissage du défaut n'est pas correctement 15 assuré. Elle comprend aussi une résine qui va donner sa résistance à l'enduit et former un matériau dur, sans retrait au séchage, qui peut être poncé, percé, de façon similaire à du plâtre. A cet effet, une telle résine est avantageusement choisie parmi les polymères acryliques tels que les polymères et copolymères méthacrylate, 20 acrylate, acrylique, tels que ceux de méthacrylate de méthyle, de méthacrylate d'éthyle, de méthacrylate de propyle, de méthacrylate de butyle et les mélanges de ces polymères et copolymères. A titre d'exemple, un mélange de méthacrylate de méthyle (MMA) et de méthacrylate de butyle (BMA), commercialisé par DSM sous la référence NEOCRYL® B723, est adapté. La proportion de la résine est de préférence 25 d'au moins 5% (m/m) et de préférence d'au plus 10% (m/m). Elle contient en outre une épaississant dont le choix et la proportion sont effectués pour lui conférer un état suffisamment pâteux pour adhérer sans couler le long du support tout en restant souple afin qu'elle puisse combler complètement les trous à reboucher, même profonds, en étant capable de remplir tous les vides. A cet 30 effet, l'épaississant est choisi parmi les silices pyrogénées et leurs dérivés, les argiles modifiées et tous autres épaississants adaptés à un usage en base solvant, ainsi que parmi les mélanges de ceux-ci. Sa proportion est de préférence de 2 à 10% (m/m). La composition de l'invention comprend un solvant sélectionné de manière à lui garantir un séchage très rapide après application. Il est non aqueux et 35 est avantageusement choisi parmi les hydrocarbures à faible point d'ébullition comme l'isohexane, parmi les solvants organiques oxygénés de type cétone, tels que la 3048427 3 méthyl-éthyl-cétone, l'acétone, parmi les solvants organiques oxygénés de type éther, tels que le diméthoxyméthane, le diéthoxyméthane, le dipropoxyméthane, le dioxolane, le 2,5,7,10-tétraoxaundécane, et leurs mélanges. Sa proportion dans la composition varie en fonction de l'épaisseur de la composition recherchée. 5 Généralement, elle est de préférence d'au moins 15% (m/m) et d'au plus 50% (m/m), plus avantageusement d'au plus 25% (m/m). Grâce à ce solvant, une composition de l'invention appliquée en une couche d'environ 5 à 10 mm, ce qui permet d'obtenir un support parfaitement lisse, peut sécher en 30 minutes et être peinte aussitôt. Selon l'invention, la composition est pressurisée, elle comporte en effet 10 un gaz propulseur ; sa fonction est de permettre l'expulsion des ingrédients ci-dessus sous forme d'aérosol. Il est avantageusement choisi parmi les gaz comprimés, de préférence parmi l'azote et le dioxyde de carbone. La pression du gaz est déterminée pour une distribution de la composition sous forme d'aérosol. A cette fin, la pression varie de 2 à 7 bars, avantageusement elle est de l'ordre de 5 bars. Il peut aussi être 15 choisi parmi les gaz liquéfiés. Une composition peut aussi contenir d'autres ingrédients listés de manière non restrictive ci-après : une charge minérale, et notamment une charge minérale choisie parmi le dioxyde de titane, les silicates, les carbonates, les argiles, les oxydes minéraux, le talc, 20 les sulfates, les phosphates, et parmi les mélanges de ceux-ci, en une proportion pouvant atteindre 5% (m/m), tous additifs appropriés tels que des pigments, des colorants, des agents rhéologiques, des conservateurs, des molécules actives comme des insecticides, des répulsifs contre des nuisibles, etc., 25 un ou des agents dispersants, notamment pour les pigments et/ou la charge, en une proportion pouvant aller jusqu'à 5% (m/m) ; à titre d'exemple, ils peuvent être choisis parmi les sels de polyamine, tels que ceux commercialisés par IMCD sous la référence ANTI-TERRA®-U, parmi des homopolymères de l'acide acrylique ou méthacrylique, et parmi les mélanges de ceux-ci. 30 Un des autres objets de l'invention consiste en un enduit de rebouchage ou en un enduit de lissage comprenant une composition telle que définie précédemment et un distributeur de ladite composition apte à la générer sous forme d'aérosol. En plus des avantages d'une composition de l'invention cités 35 précédemment, un enduit de l'invention présente l'intérêt de pouvoir être stocké sans 3048427 4 précaution particulière et d'être réutilisé à tout moment pendant environ 24 mois après ouverture du distributeur. Ledit distributeur peut être choisi parmi tout générateur d'aérosol capable de diffuser une composition dont la viscosité est de l'ordre de 250 Cp. 5 Classiquement, il est constitué d'un flacon conteneur métallique, d'une coupelle fermant la partie supérieure dudit flacon et sertie sur celui-ci, d'une valve montée au centre de la coupelle, d'un bouton poussoir, d'un tube plongeur et éventuellement d'une bille pour faciliter l'homogénéisation de la composition par agitation. L'application d'une composition de l'invention sous forme d'aérosol 10 permet une répartition uniforme sur le support. Toutefois, elle peut être retravaillée à la spatule après application, en fonction du résultat souhaité. La préparation d'une composition de l'invention et ses avantages sont illustrés dans les exemples ci-après. 15 Exemple 1 : fabrication d'une composition de l'invention Dans un !pécher de 1 litre contenant entre 150 à 500g de diméthoxyméthane, on disperse entre 50 et 100 g d'une résine de type MMA/MBA en utilisant un mobile à fort cisaillement de type radial (Turbine), jusqu'à dissolution complète de celle-ci. Puis on ajoute successivement les ingrédients suivants en 20 intercalant une étape d'homogénéisation complète entre chaque ajout : 0 à 50g d'un agent dispersant (ou mouillant), 20 à 100g d'un épaississant minéral, 200 à 600g de carbonate de calcium, 0 à 50g de dioxyde de titane, 25 0 à 10 g d'un autre épaississant , et 0 à 250 g de méthyléthylcétone et/ou 0 à 250g d'isohexane. Exemple 2 : conditionnement de la composition de l'exemple 1 On conditionne 230 g de la composition de l'exemple 1 selon une 30 technique bien connue de l'homme du métier pour obtenir ladite composition pressurisée. Le flacon conteneur présente les dimensions suivantes, 57 mm x 164 mm définissant un volume de 418 mL dont 405 mL sont remplis de la composition ; il est en fer blanc résistant à une pression de 18 bars. Il est équipé d'un tube plongeur 35 d'une longueur de 150 mm et comporte une bille. 3048427 5 230 g de la composition préparée à l'exemple 1 sont pompés sous agitation (agitateur de type axial doté d'une hélice), via une canne munie d'un filtre jusqu'à la conditionneuse. Celle-ci remplit le volume prédéfini ci-dessus du flacon conteneur, qui est ensuite serti, puis 8 g de dioxyde de carbone sous une pression 5 saturée de 5 bars sont introduits via une tête de gazage. Exemple 3 : utilisation d'une composition de l'exemple 1 comme enduit de lissage Par pression sur le bouton poussoir, l'enduit est appliqué en couches 10 minces successives et lissé avec une spatule. En fin d'utilisation, le diffuseur est purgé en pulvérisant brièvement l'aérosol à l'envers. REVENDICATIONS1. Composition de plâtre comprenant au moins du carbonate de calcium, une résine, un épaississant, un solvant et un gaz propulseur. 2. Composition selon la revendication 1, caractérisé en ce qu'elle 5 comprend de 20 à 60% (m/m) de carbonate de calcium par rapport à la composition. 3. Composition selon la revendication 1 ou 2, caractérisée en ce qu'elle comprend de 5 à 10% (m/m) de résine par rapport à la composition. 4. Composition selon l'une quelconque des revendications précédentes, caractérisée en ce qu'elle comprend de 2 à 10% (m/m) d'épaississant par rapport à la 10 composition. 5. Composition selon l'une quelconque des revendications précédentes, caractérisée en ce qu'elle comprend de 15 à 25% (m/m) de solvant par rapport à la composition. 6. Composition selon l'une quelconque des revendications précédentes, 15 caractérisée en ce que le gaz propulseur est l'azote comprimé. 7. Composition selon l'une quelconque des revendications précédentes, caractérisée en ce que la résine est choisie parmi les polymères et les copolymères méthacrylate, acrylate, acrylique, et parmi les mélanges de ceux-ci. 8. Composition selon l'une quelconque des revendications précédentes, 20 caractérisée en ce que l'épaississant est choisi parmi les silices pyrogénées et leurs dérivées, les argiles modifiées, et parmi les mélanges de ceux-ci. 9. Composition selon l'une quelconque des revendications précédentes, caractérisée en ce que le solvant est choisi parmi les hydrocarbures à faible point d'ébullition comme l'isohexane, parmi les solvants organiques oxygénés de type 25 cétone, tels que la méthyl-éthyl-cétone, l'acétone, parmi les solvants organiques oxygénés de type éther, tels que le diméthoxyméthane, le diéthoxyméthane, le dipropoxyméthane, le dioxolane, le 2,5,7,10-tétraoxaundécane, et parmi les mélanges de ceux-ci. 10. Composition selon l'une quelconque des revendications précédentes, 30 caractérisée en ce qu'elle comprend jusqu'à 5% (m/m) d'une charge minérale par rapport à la composition, et notamment une charge minérale choisie parmi le dioxyde de titane, les silicates, les carbonates, les argiles, les oxydes minéraux, le talc, les sulfates, les phosphates, et parmi les mélanges de ceux-ci. 11. Composition selon l'une quelconque des revendications précédentes, 35 caractérisée en ce qu'elle comprend jusqu'à 5% (m/m) d'un agent dispersant par 3048427 7 rapport à la composition, tel que des sels de polyamine, des homopolymères de l'acide acrylique ou méthacrylique et leurs mélanges. 12. Composition selon l'une quelconque des revendications précédentes, caractérisée en ce qu'elle est pressurisée à une pression d'au moins 2 bars et d'au plus 7 bars. 13. Enduit de rebouchage ou de lissage comprenant une composition selon l'une quelconque des revendications 1 à 12 et un distributeur de ladite composition apte à la générer sous forme d'aérosol.